(57)【要約】【課題】直接還元法に適したリスト操業線図を作成し、このリスト操業線図に基づき直接還元の操業を安定化することを目的とする。【解決手段】原料を、還元炉を用いて直接還元する直接還元方法であって、還元ガスのガス利用率増大に応じて原料のＯ／Ｆｅが漸次増大する操業線情報を、ヘマタイトに対応するＡ点と、還元鉄に対応するＢ点とに基づき取得する第１のステップと、操業線に基づき、ヘマタイトが全てマグネタイトに変化するＭ点でのガス利用率ηＴを推定する第２のステップと、Ｍ点と、Ａ点及びＢ点との間の物質量バランス及び熱収支をとることにより、Ｍ点での還元ガスのガス温度Ｔｇ，Ｍ及び平衡ガス利用率ηＥを求める第３のステップと、平衡ガス利用率ηＥからガス利用率ηＴを減じた△ηが、第１の所定値よりも小さい場合に、△ηを第１の所定値よりも増大させるアクションを実施する第４のステップと、を有することを特徴とする直接還元方法。【選択図】図１０
2015078403.tif 000002
【特許請求の範囲】
【請求項１】
水素を主体とした還元ガスを用いて還元鉄を製造するシャフト炉方式の直接還元方法であって、
吹き込まれる還元ガスと装入される原料の物質収支によって決定される酸素交換線図上の操業線情報を、ヘマタイトのＯ／Ｆｅ及びガス排出口における還元ガスのガス組成から特定されるＡ点と、還元鉄を排出する排出口における還元鉄組成及び還元ガスのガス流入口におけるガス組成から特定されるＢ点とに基づき取得する第１のステップと、
前記操業線に基づき、原料に含まれるヘマタイトが全てマグネタイトに変化するＭ点でのガス利用率ηＴを推定する第２のステップと、
還元ガス及び原料について、前記Ｍ点と、前記Ａ点及び前記Ｂ点との間の物質量バランス及び熱収支をとることにより、前記Ｍ点での還元ガスのガス温度Ｔｇ，Ｍを推定するとともに、このガス温度Ｔｇ，Ｍに基づき、以下の式Ａから平衡ガス利用率ηＥを推定する第３のステップと、
平衡ガス利用率ηＥからガス利用率ηＴを減じた△ηが、還元粉化抑制の観点から定められる第1の所定値よりも小さい場合に、前記△ηを前記第1の所定値よりも増大させるアクションを実施する第４のステップと、
を有することを特徴とする直接還元方法。
[式Ａ]
2015078403.tif 000027
ただし、ＫＣＯ（Ｔ）：ガス温度Ｔｇ，Ｍに対応する（１／０．８５）Ｆｅ３Ｏ４＋ＣＯ＝（３／０．８５）ＦｅＯ１．０５＋ＣＯ２の平衡定数であり、
ＫＨ２（Ｔ）：ガス温度Ｔｇ，Ｍに対応する（１／０．８５）Ｆｅ３Ｏ４＋Ｈ２＝（３／０．８５）ＦｅＯ１．０５＋Ｈ２Ｏの平衡定数であり、
Ｖｇ１，Ｍ：還元ガスに含まれるＣＯの流量であり、
Ｖｇ２，Ｍ：還元ガスに含まれるＣＯ２の流量であり、
Ｖｇ３，Ｍ：還元ガスに含まれるＨ２の流量であり、
Ｖｇ４，Ｍ：還元ガスに含まれるＨ２Ｏの流量であり、
Ｔｓ，Ｍ：前記Ｍ点での原料の温度であり、前記Ｔｇ，Ｍと同じである。
【請求項２】
前記△ηが前記第1の所定値よりも大きい第２の所定値より大きい場合に、前記△ηを減少させるアクションを実施することにより、前記△ηを前記第1の所定値に接近させることを特徴とする請求項１に記載の直接還元方法。
【請求項３】
前記第４のステップにおいて、
前記ガス流入口から吹き込まれる還元ガスのＣＯ濃度を増大させる第１のアクション、
前記ガス流入口から吹き込まれる還元ガスの温度を上昇させる第２のアクション、還元鉄の排出速度を減速、或いは前記ガス流入口から吹き込まれる還元ガスの送風速度を増速する第３のアクション、前記ガス流入口から吹き込まれる還元ガスの送風速度及び還元鉄の排出速度を等比率で増大する第４のアクションのうち少なくとも一つのアクションを実施することを特徴とする請求項１に記載の直接還元方法。
【請求項４】
原料をシャフト炉内で降下させながら、水素を主体とした還元ガスを用いて、ヘマタイトからマグネタイトに、マグネタイトから還元鉄に順次還元するシャフト炉方式の直接還元方法であって、
ヘマタイトに対応する第１の位置において、還元ガスのガス温度、還元ガスのガス組成毎の流量、原料の温度及び原料組成毎の重量比、を取得する第１のステップと、
還元鉄に対応する第２の位置において、還元ガスのガス温度、還元ガスのガス組成毎の流量、原料の温度及び原料組成毎の重量比、を取得する第２のステップと、
還元ガス及び原料について、前記第１及び第２の位置と、原料に含まれる全てのヘマタイトがマグネタイトに変化する第３の位置との間において、物質量バランスおよび熱収支をとることにより、前記第３の位置での還元ガスのガス温度Ｔｇ，Ｍを推定するとともに、以下の式Ｂから前記第３の位置でのガス利用率ηＴを推定する第３のステップと、
推定されたガス温度Ｔｇ，Ｍに基づき、以下の式Ｃから平衡ガス利用率ηＥを推定する第４のステップと、
平衡ガス利用率ηＥからガス利用率ηＴを減じた△ηが、還元粉化抑制の観点から定められる第1の所定値よりも小さい場合に、前記△ηを前記第1の所定値よりも増大させるアクションを実施する第５のステップと、
を有することを特徴とする直接還元方法。
[式Ｂ]
2015078403.tif 000028
[式Ｃ]
2015078403.tif 000029
ただし、ｄ０：酸素の還元鉄１トン当たりの物質量を、標準状態（０℃，１ａｔｍ）の気体体積に換算したものであり、
ＫＣＯ（Ｔ）：ガス温度Ｔｇ，Ｍに対応する（１／０．８５）Ｆｅ３Ｏ４＋ＣＯ＝（３／０．８５）ＦｅＯ１．０５＋ＣＯ２の平衡定数であり、
ＫＨ２（Ｔ）：ガス温度Ｔｇ，Ｍに対応する（１／０．８５）Ｆｅ３Ｏ４＋Ｈ２＝（３／０．８５）ＦｅＯ１．０５＋Ｈ２Ｏの平衡定数であり、
Ｖｇ１，Ｍ：還元ガスに含まれるＣＯの流量であり、
Ｖｇ２，Ｍ：還元ガスに含まれるＣＯ２の流量であり、
Ｖｇ３，Ｍ：還元ガスに含まれるＨ２の流量であり、
Ｖｇ４，Ｍ：還元ガスに含まれるＨ２Ｏの流量であり、
Ｔｓ，Ｍ：前記Ｍ点での原料の温度であり、前記Ｔｇ，Ｍと同じである。
【請求項５】
前記△ηが前記第1の所定値よりも大きい第２の所定値より大きい場合に、前記△ηを減少させるアクションを実施することにより、前記△ηを前記第1の所定値に接近させることを特徴とする請求項４に記載の直接還元方法。
【請求項６】
前記第５のステップにおいて、
前記ガス流入口から吹き込まれる還元ガスのＣＯ濃度を増大させる第１のアクション、
前記ガス流入口から吹き込まれる還元ガスの温度を上昇させる第２のアクション、還元鉄の排出速度を減速、或いは前記ガス流入口から吹き込まれる還元ガスの送風速度を増速する第３のアクション、前記ガス流入口から吹き込まれる還元ガスの送風速度及び還元鉄の排出速度を等比率で増大する第４のアクションのうち少なくとも一つのアクションを実施することを特徴とする請求項４に記載の直接還元方法。
【発明の詳細な説明】
【背景技術】
【０００１】
高炉還元法とは異なる別の還元法として、直接還元法が知られている。直接還元法とは鉄鉱石やそれを塊成化したペレットなどをＣＯガスやＨ２ガスによって還元し固体の還元鉄を得るプロセスであり、高炉法より小規模な立地が可能なことやコークスを製造するために必要な粘結炭などの資源制約が少ないなどの特徴によって普及が進んでいる。直接還元法については、さらなる改善に向けた研究開発が行われてきており、特に地球温暖化対策として還元剤としての水素を活用する技術について検討が進められている。
【０００２】
高炉のプロセス解析の目的は、高炉の操業要因の変更あるいは変動に対する炉の操業指標の変化を予測し、それに基づいて適切な措置をとり、炉の安定操業を確保しながら、操業成績の向上をはかることにある。高炉の安定操業を確保するためには、炉内各部で熱的なバランスがとれていること、すなわち熱収支の条件を満足することが必要であり、プロセス解析の理論も熱収支の方式によって分類することができる。
【０００３】
高炉のプロセス解析理論として、リスト操業線図が知られている（例えば、非特許文献１参照）。リスト操業線図は、高炉の各種の操業要因と操業指標との関係を簡潔にグラフ化し、定量的な計算を可能としたプロセス解析法の一つである。リスト操業線図は間接還元が主に進行するシャフト部についての酸素交換線図を、炉下部における溶融還元反応などを考慮するように拡張したものであり、ここでは酸素交換線図に相当する部分について概説する。図１のグラフは、高炉の酸素交換線図を模式的に示しており、縦軸が原料の還元度合であるＯ／Ｆｅに対応しており、横軸が還元ガスのガス利用率（言い換えると、還元ガスの酸化度）である（ＣＯ２＋Ｈ２Ｏ／（ＣＯ＋ＣＯ２＋Ｈ２＋Ｈ２Ｏ）に対応している。ただし、高炉の還元ガスはＣＯが主体であるため、数％しか存在しないＨ２はここでは無視している。なお、分母の数値は還元が進む程ＣＯが少なくなる一方で、ＣＯ２が増大するから不変であり、分子の数値は還元が進む程ＣＯ２濃度が増して増大する。
【０００４】
図１の実線は操業線、破線は還元の平衡制約を示している。実線中のＡ点は高炉炉頂部に対応しており、高炉炉頂部から装入される装入物はＦｅ２Ｏ３（以下、「ヘマタイト」と称する）であるから、縦軸の数値は１．５であり、還元ガスのガス利用率は高炉炉頂部で最大となり、本例では約０．４５となっている。実線中のＢ点はシャフト部での間接還元後の原料（以下、還元鉄と称する場合がある）及び炉下部から流入する還元ガスのガス利用率に対応している。
【０００５】
Ａ点に対応するヘマタイト→Ｆｅ３Ｏ４（以下、「マグネタイト」と称する）の還元平衡制約点は、ヘマタイトの頭文字をとってＨｅｑと表記している。マグネタイト→ＦｅＯ１．０５（以下、「ウスタイト」と称する）の還元平衡制約点は、マグネタイトの頭文字をとってＭｅｑと表記している。ウスタイト→鉄の還元平衡制約点は、ウスタイトの頭文字をとってＷｅｑと表記している。操業線は、Ａ点及びＢ点を直線で結ぶことにより作成される。操業線上でＯ／Ｆｅ＝１．３３３となる点をマグネタイトの頭文字からＭ点、Ｏ／Ｆｅ＝１．０５となる点をウスタイトの頭文字からＷ点と表記している。還元の平衡制約を示す破線において、Ｈｅｑ点とＭｅｑ点とを結ぶ破線は、ヘマタイトからマグネタイトに変わる時の平衡ガス組成に対応しており、Ｍｅｑ点とＷｅｑ点とを結ぶ破線は、マグネタイトからウスタイトに変わる時の平衡ガス組成に対応しており、Ｗｅｑ点から下に延びる破線は、ウスタイトから鉄原料に変わる時の平衡ガス組成に対応している。なお、横に延びる破線は、実際には存在しないが、便宜上、当業者間では引くことが技術常識とされている。
【０００６】
この高炉の酸素交換線図を用いることにより、マグネタイト及びウスタイトにおけるガス利用率等を把握することができる。また、図２に示すように、操業線がＷｅｑ点よりも右側を通るような操業状態（還元ガスのＣＯ２濃度がより高くなる状態）は、還元が進行できなくなるため現実には実行し得ない。したがって、高炉操業において、還元を行うためには、少なくとも操業線がＷｅｑ点よりも左側を通るようなアクションを実施する必要がある。一方でこの直線の傾きは反応に消費される炭素の量を表すため、エネルギー消費や二酸化炭素排出量の削減などの観点から、上述の傾きは小さい方が好ましいと考えられている。そこで操業線をＷｅｑ点にできるだけ近づけるような操業が望ましいとして、従来から高炉の操業設計において酸素交換線図およびリスト線図が活用されている。
【先行技術文献】
【特許文献】
【０００７】
【特許文献１】特開昭６１−２５３３０９号公報
【特許文献２】特開平５−１５６３３５号公報
【特許文献３】欧州特許出願公開第０２０７７７９号明細書
【非特許文献】
【０００８】
【非特許文献１】鉄と鋼，  Ｖｏｌ．７９（１９９３）Ｎｏ．９，  Ｎ６１８．
【発明の概要】
【発明が解決しようとする課題】
【０００９】
本発明者らが直接還元炉の操業改善を検討したところ、装入物の降下やガスの通気性などが不安定になるという事態が発生した。調査の結果、高炉法では還元粉化しにくいとされるペレットが還元粉化していることが確認された。還元粉化はヘマタイトからマグネタイトへの相変化による強度低下が引き金になることより、直接還元炉の炉内においては、マグネタイトの停滞領域が生成していることが推定された。
【００１０】
そこで、酸素交換線図による評価を直接還元炉操業に対して適用したところ、（１）高Ｈ２ガスを送風する直接還元炉の酸素交換線図では、高炉操業の酸素交換線図と異なり、平衡制約領域のＭｅｑ点が低ガス利用率側に大きく張り出していること、および（２）ペレットの還元粉化が確認された条件では、操業線とＭｅｑ点が接近していること、を見いだした。これについてさらに検討を進め、以下の知見を得るに至った。
【００１１】
直接還元法では、天然ガスを改質した改質ガスなどＨ２を主体とするガスが還元ガスとして用いられる点で、還元ガスとしてＣＯが用いられる高炉還元法と相違する。すなわち、Ｍｅｑ点が操業条件および炉内条件の影響を鋭敏に受けるためその影響を適切に考慮する必要がある。したがって、高炉還元法の酸素交換線図に基づく理論を、直接還元法にそのまま適用することはできない。そこで、本願発明は、直接還元法に適した酸素交換線図を作成し、この酸素交換線図に基づき直接還元の操業を安定化することを目的とする。
【課題を解決するための手段】
【００１２】
上記課題を解決するために、本願発明は、一つの観点として、（１）水素を主体とした還元ガスを用いて還元鉄を製造するシャフト炉方式の直接還元方法であって、吹き込まれる還元ガスと装入される原料の物質収支によって決定される酸素交換線図上の操業線情報を、ヘマタイトのＯ／Ｆｅ及びガス排出口における還元ガスのガス組成から特定されるＡ点と、還元鉄を排出する排出口における還元鉄組成及び還元ガスのガス流入口におけるガス組成から特定されるＢ点とに基づき取得する第１のステップと、前記操業線に基づき、原料に含まれるヘマタイトが全てマグネタイトに変化するＭ点でのガス利用率ηＴを推定する第２のステップと、還元ガス及び原料について、前記Ｍ点と、前記Ａ点及び前記Ｂ点との間の物質量バランス及び熱収支をとることにより、前記Ｍ点での還元ガスのガス温度Ｔｇ，Ｍを推定するとともに、このガス温度Ｔｇ，Ｍに基づき、以下の式Ａから平衡ガス利用率ηＥを推定する第３のステップと、平衡ガス利用率ηＥからガス利用率ηＴを減じた△ηが、還元粉化抑制の観点から定められる第1の所定値よりも小さい場合に、前記△ηを前記第1のよりも増大させるアクションを実施する第４のステップと、を有することを特徴とする。
[式Ａ]
【００１３】
2015078403.tif 000003
【００１４】
ただし、ＫＣＯ（Ｔ）：ガス温度Ｔｇ，Ｍに対応する（１／０．８５）Ｆｅ３Ｏ４＋ＣＯ＝（３／０．８５）ＦｅＯ１．０５＋ＣＯ２の平衡定数であり、
ＫＨ２（Ｔ）：ガス温度Ｔｇ，Ｍに対応する（１／０．８５）Ｆｅ３Ｏ４＋Ｈ２＝（３／０．８５）ＦｅＯ１．０５＋Ｈ２Ｏの平衡定数であり、
Ｖｇ１，Ｍ：還元ガスに含まれるＣＯの流量であり、
Ｖｇ２，Ｍ：還元ガスに含まれるＣＯ２の流量であり、
Ｖｇ３，Ｍ：還元ガスに含まれるＨ２の流量であり、
Ｖｇ４，Ｍ：還元ガスに含まれるＨ２Ｏの流量であり、
Ｔｓ，Ｍ：前記Ｍ点での原料の温度であり、前記Ｔｇ，Ｍと同じである。
【００１５】
（２）上記（１）の構成において、前記△ηが前記第1の所定値より大きい第２の所定値より大きい場合に、前記△ηを減少させるアクションを実施することにより、前記△ηを前記第1の所定値に接近させてもよい。（２）の構成によれば、還元粉化を抑制しながら、還元ガスのエネルギ効率を向上させることができる。
【００１６】
（３）上記（１）の構成における前記第４のステップにおいて、前記ガス流入口から吹き込まれる還元ガスのＣＯ濃度を増大させる第１のアクション、前記ガス流入口から吹き込まれる還元ガスの温度を上昇させる第２のアクション、還元鉄の排出速度を減速、或いは前記ガス流入口から吹き込まれる還元ガスの送風速度を増速する第３のアクション、前記ガス流入口から吹き込まれる還元ガスの送風速度及び還元鉄の排出速度を等比率で増大する第４のアクションのうち少なくとも一つのアクションを実施してもよい。
【００１７】
本願発明は、別の観点として、（４）原料をシャフト炉内で降下させながら、水素を主体とした還元ガスを用いて、ヘマタイトからマグネタイトに、マグネタイトから還元鉄に順次還元するシャフト炉方式の直接還元方法であって、ヘマタイトに対応する第１の位置において、還元ガスのガス温度、還元ガスのガス組成毎の流量、原料の温度及び原料組成毎の重量比、を取得する第１のステップと、還元鉄に対応する第２の位置において、還元ガスのガス温度、還元ガスのガス組成毎の流量、原料の温度及び原料組成毎の重量比、を取得する第２のステップと、還元ガス及び原料について、前記第１及び第２の位置と、原料に含まれる全てのヘマタイトがマグネタイトに変化する第３の位置との間において、物質量バランスおよび熱収支をとることにより、前記第３の位置での還元ガスのガス温度Ｔｇ，Ｍを推定するとともに、以下の式Ｂから前記第３の位置でのガス利用率ηＴを推定する第３のステップと、推定されたガス温度Ｔｇ，Ｍに基づき、以下の式Ｃから平衡ガス利用率ηＥを推定する第４のステップと、平衡ガス利用率ηＥからガス利用率ηＴを減じた△ηが、還元粉化抑制の観点から定められる第1の所定値よりも小さい場合に、前記△ηを前記第1の所定値よりも増大させるアクションを実施する第５のステップと、を有することを特徴とする。
[式Ｂ]
【００１８】
2015078403.tif 000004
[式Ｃ]
【００１９】
2015078403.tif 000005
【００２０】
ただし、ｄ０：酸素の還元鉄１トン当たりの物質量を、標準状態（０℃，１ａｔｍ）の気体体積に換算したものであり、
ＫＣＯ（Ｔ）：ガス温度Ｔｇ，Ｍに対応する（１／０．８５）Ｆｅ３Ｏ４＋ＣＯ＝（３／０．８５）ＦｅＯ１．０５＋ＣＯ２の平衡定数であり、
ＫＨ２（Ｔ）：ガス温度Ｔｇ，Ｍに対応する（１／０．８５）Ｆｅ３Ｏ４＋Ｈ２＝（３／０．８５）ＦｅＯ１．０５＋Ｈ２Ｏの平衡定数であり、
Ｖｇ１，Ｍ：還元ガスに含まれるＣＯの流量であり、
Ｖｇ２，Ｍ：還元ガスに含まれるＣＯ２の流量であり、
Ｖｇ３，Ｍ：還元ガスに含まれるＨ２の流量であり、
Ｖｇ４，Ｍ：還元ガスに含まれるＨ２Ｏの流量であり、
Ｔｓ，Ｍ：前記Ｍ点での原料の温度であり、前記Ｔｇ，Ｍと同じである。
【００２１】
（５）上記（４）の構成において、前記△ηが前記第1の所定値よりも大きい第２の所定値より大きい場合に、前記△ηを減少させるアクションを実施することにより、前記△ηを前記第1の所定値に接近させてもよい。（５）の構成によれば、還元粉化を抑制しながら、還元ガスのエネルギ効率を向上させることができる。
【００２２】
（６）上記（４）の構成における前記第５のステップにおいて、前記ガス流入口から吹き込まれる還元ガスのＣＯ濃度を増大させる第１のアクション、前記ガス流入口から吹き込まれる還元ガスの温度を上昇させる第２のアクション、還元鉄の排出速度を減速、或いは前記ガス流入口から吹き込まれる還元ガスの送風速度を増速する第３のアクション、前記ガス流入口から吹き込まれる還元ガスの送風速度及び還元鉄の排出速度を等比率で増大する第４のアクションのうち少なくとも一つのアクションを実施してもよい。
【発明の効果】
【００２３】
本願発明によれば、直接還元法に適した酸素交換線図に基づき直接還元が実施されるため、操業を安定化させることができる。
【図面の簡単な説明】
【００２４】
【図１】高炉の酸素交換線図である。
【図２】高炉の酸素交換線図である（還元不可の場合）。
【図３】温度と平衡ガス利用率に対応したＣＯ２／（ＣＯ＋ＣＯ２）との関係を示すグラフである。
【図４】温度と平衡ガス利用率に対応したＨ２Ｏ／（Ｈ２＋Ｈ２Ｏ）との関係を示すグラフである。
【図５】シャフト炉の概略構成図である。
【図６】酸素交換線図の作成方法を示したフローチャートである。
【図７ａ】シャフト炉の酸素交換線図である（ステップＳ１に対応）。
【図７ｂ】シャフト炉の酸素交換線図である（ステップＳ２に対応）。
【図７ｃ】シャフト炉の酸素交換線図である（ステップＳ４に対応）。
【図８】Ａ点、Ｍ点及びＣ点におけるガス及び原料の物質量、温度などである。
【図９】第２実施形態のフローチャートである。
【図１０】ＣＯ濃度増大による効果を定量的に示した酸素交換線図である。
【図１１ａ】送風温度増大（＋１００Ｋ）による効果を定量的に示した酸素交換線図である。
【図１１ｂ】送風温度増大（＋１５０Ｋ）による効果を定量的に示した酸素交換線図である。
【図１１ｃ】送風量増大による効果を定量的に示した酸素交換線図である。
【図１２】送風速度及び成品排出速度を等比率で増大したときの効果を定量的に示した酸素交換線図である。
【図１３】送風速度及び成品排出速度をともに増大したときの効果を定量的に示した酸素交換線図である。
【発明を実施するための最良の形態】
【００２５】
（直接還元法における還元粉化）
直接還元法において、還元粉化が重要となる理由を説明する。これが、本願発明の基礎となる。図３は、温度と平衡ガス利用率に対応したＣＯ２／（ＣＯ＋ＣＯ２）との関係を示すグラフである。図４は、温度と平衡ガス利用率に対応したＨ２Ｏ／（Ｈ２＋Ｈ２Ｏ）との関係を示すグラフである。これらの還元平衡におけるガス利用率は、熱力学の手法から温度によって決定できる。
【００２６】
図３を参照して、高炉のように主にＣＯガスを用いた還元方式では、マグネタイトからウスタイトに還元する場合の平衡ガス利用率が０．５６以上となる。通常の高炉操業では、この平衡制約が問題となることはない。つまり、高炉の場合、理論上、ガス温度の高低に関わらず、ガス利用率が０．５６よりも小さければ、マグネタイトからウスタイトへの還元反応を継続することができる。すなわち、高炉の一般的な操業条件を考慮すると炉内条件にかかわらずＭｅｑ点が移動し操業に影響を及ぼすことはほぼありえない。
【００２７】
図４を参照して、直接還元炉のように主にＨ２ガスを用いた還元方式では、低温になるほど平衡ガス利用率が低下する。Ｈ２ガスによる還元は、一般に吸熱反応であり、炉内の温度もＣＯ還元と比較して低位となることも、この傾向を助長する。そのため直接還元では操業条件や炉内条件によってＭｅｑ点が移動するとともに、その還元の平衡制約が操業上の重要な問題となる。直接還元炉内で、特にウスタイトまでの還元が活発に進行する温度は６００〜８００℃程度であることが知られている。特に実験、モデル解析等の結果から、還元ガスの組成がＨ２／ＣＯ＞１となる条件下で（吹込みガスがＨ２Ｏ及びＣＯ２を含む場合には、（Ｈ２＋Ｈ２Ｏ）／（ＣＯ＋ＣＯ２）＞１となる条件下で）、この傾向が顕著となることがわかった。さらに、還元反応速度は一般に、雰囲気の還元ガス濃度Ｃｉと、その還元ガスによって到達する平衡における還元ガス濃度Ｃｅの差に比例することが知られている（萬谷志郎：金属化学入門シリーズ２  鉄鋼製錬、日本金属学会（２０００）、ｐ．５４）。
【００２８】
すなわち、Ｍｅｑ点の還元が制約となることで、マグネタイトの還元が停滞して、その領域が炉内で拡大するとともに、これが装入物の降下に伴う衝撃を受けて粉化することによって（つまり、還元粉化が起こる）、ガス流れが阻害され、操業が不安定化する。還元粉化は、低温領域におけるヘマタイトからマグネタイトへの還元に伴う、体積膨張に基づく結合組織の破壊であることが知られており、マグネタイトの状態で還元が停滞すると、還元粉化が起こる。
（第１実施形態）
図面を参照しながら、本発明の第１実施形態について説明する。図５は、直接還元法を有効に実施するためのシャフト炉（還元炉に相当する）の概略構成図である。シャフト炉１は、竪型シャフト炉であり、ガス排出口１１、ガス吹き込み口１２及び還元鉄排出口１３を備え、原料を還元する。ガス吹き込み口１２は、シャフト炉１の略中段に形成されており、シャフト炉１の内部に還元ガスを供給する。還元ガスには、天然ガス、天然ガスを改質したＨ２を主成分とする改質ガスを用いることができる。
【００２９】
還元ガスは、シャフト炉１の炉頂部から装入される原料を還元した後、炉頂部に設けられたガス排出口１１から排ガスとして排気される。還元された原料、つまり、還元鉄は、炉下部を循環する冷却ガス（不図示）によって冷却された後、炉下部に設けられた還元鉄排出口１３から排出される。
【００３０】
原料には、Ｆｅ２Ｏ３を主成分とする鉄鉱石及びその加工品を用いることができる。加工品には、塊状鉄鉱石、燒結鉱、粉状鉄鉱石を塊成化したペレット又はブリケットを用いることができる。
【００３１】
図６のフローチャートは、酸素交換線図の作成手順を示している。図７（ａ）は図６のステップＳ１に対応しており、図７（ｂ）は図６のステップＳ２に対応しており、図７（ｃ）は図６のステップＳ４に対応している。
【００３２】
ステップＳ１において、Ａ点およびＢ点を求める。Ａ点はヘマタイトのＯ／Ｆｅとガス排出口１１における還元ガスのガス利用率とから、特定することができる。ヘマタイトのＯ／Ｆｅは１．５であるから、Ａ点の縦軸の値は１．５である。Ａ点における還元ガスのガス利用率（横軸の値）は、ガス排出口１１から排出される還元ガスのガス組成を調べるとともに、（ＣＯ２＋Ｈ２Ｏ）／（ＣＯ＋ＣＯ２＋Ｈ２＋Ｈ２Ｏ）なる計算式から算出することができる。ガス組成は、たとえば、ＪＩＳ  Ｋ２３０１に規定されているような赤外線ガス分析法などによって測定することができる。Ｂ点は、還元鉄排出口１３から排出される還元鉄のＯ／Ｆｅとガス吹き込み口１２から吹き込まれる還元ガスのガス利用率とから、特定することができる。還元鉄のＯ／Ｆｅは、たとえば、ＪＩＳ  Ｍ８２１２（全鉄量）、Ｍ８２１３（鉄（ii）量）、ＩＳＯ５４１６（金属鉄量）で測定する組成や特開２００２−８８４１７号公報で測定する金属化率などから評価することができる。つまり、図７（ａ）に図示するように、原料の入口および出口におけるＯ／Ｆｅと、還元ガス吹き込み口および排出口におけるガス組成と、に基づき、還元ガスのガス利用率の増大に応じて原料のＯ／Ｆｅが漸次増大する操業線情報を取得することができる。
【００３３】
ステップＳ２において、操業線上におけるＭ点を求める。ここで、Ｍ点は、背景技術で説明したようにマグネタイトに対応しているから、Ｏ／Ｆｅが１．３３となる操業線上の点にプロットされる（図７（ｂ）参照）。これにより、Ｍ点でのガス利用率ηＴを求めることができる。
【００３４】
ステップＳ３において、Ｍ点における還元ガスのガス温度Ｔｇ，Ｍを推定する。図８を参照しながら、ガス温度Ｔｇ，Ｍの推定方法について、詳細に説明する。原料と表示された点線の内側には、原料に含まれる金属の組成が示されており、図７（ｂ）のＡ点に対応している。本実施形態では、一般的な製鉄原料を原料としており、ヘマタイトがＧｓ１，ｉ（ｋｇ／ｔ−ＤＲＩ）、マグネタイトがＧｓ２，ｉ（ｋｇ／ｔ−ＤＲＩ）、ウスタイトがＧｓ３，ｉ（ｋｇ／ｔ−ＤＲＩ）、ＦｅがＧｓ４，ｉ（ｋｇ／ｔ−ＤＲＩ）、ＣａＯがＧｓ５，ｉ（ｋｇ／ｔ−ＤＲＩ）、ＳｉＯ２がＧｓ６，ｉ（ｋｇ／ｔ−ＤＲＩ）、Ａｌ２Ｏ３がＧｓ７，ｉ（ｋｇ／ｔ−ＤＲＩ）、ＭｇＯがＧｓ８，ｉ（ｋｇ／ｔ−ＤＲＩ）含まれている。なお、「ｉ」は「ｉｎｐｕｔ」の略である。
【００３５】
Ｔｓ，ｉ（Ｋ）は、原料の温度である。Ｍ点原料と表示された点線の内側には、Ｍ点での原料に含まれる金属の組成などが示されており、図７（ｂ）のＭ点に対応している。成品と表示された点線の内側には、還元鉄に含まれる金属の組成などが示されており、図７（ｂ）のＢ点に対応している。なお、「ｏ」は「ｏｕｔｐｕｔ」の略である。
【００３６】
送風ガスと表示された点線の内側には、ガス吹き込み口１２から吹き込まれる還元ガスの組成が示されている。本実施形態では、直接還元法で一般的に使用されるガスを還元ガスとしており、そのガス組成は、ＣＯのガス流量がＶｇ１，ｉ（Ｎｍ３／ｔ‐ＤＲＩ）、ＣＯ２のガス流量がＶｇ２，ｉ（Ｎｍ３／ｔ‐ＤＲＩ）、Ｈ２のガス流量がＶｇ３，ｉ（Ｎｍ３／ｔ‐ＤＲＩ）、Ｈ２Ｏのガス流量がＶｇ４，ｉ（Ｎｍ３／ｔ‐ＤＲＩ）、Ｎ２のガス流量がＶｇ５，ｉ（Ｎｍ３／ｔ‐ＤＲＩ）である。
【００３７】
Ｔｇ，ｉ（Ｋ）は、ガス吹き込み口１２における還元ガスのガス温度である。Ｍ点ガスと表示された点線の内側には、Ｍ点での還元ガスの組成などが示されている。炉頂ガスと表示された点線の内側には、ガス排出口１１から排気される還元ガスのガス組成などが示されている。
【００３８】
Ｍ点の定義（ヘマタイトがすべてマグネタイトに還元された段階）から、以下の条件式が導かれる。
【式１】
【００３９】
2015078403.tif 000006
【式２】
【００４０】
2015078403.tif 000007
【式３】
【００４１】
2015078403.tif 000008
【式４】
【００４２】
2015078403.tif 000009
【００４３】
ここで、上記式（２）において、「５５．８５」はＦｅの原子量であり、「１６」は酸素の原子量である。式（３）は、ウスタイト、Ｆｅ、ＣａＯ、ＳｉＯ２、Ａｌ２Ｏ３及びＭｇＯの含有量は、ヘマタイトからマグネタイトに変化する際に、変化しないということを意味している。式（４）は、還元ガスに含まれるＮ２の含有量は、ヘマタイトからマグネタイトに変化する際に、変化しないということを意味している。
【００４４】
Ｃについての物質収支より、以下の条件式が導かれる。
【式５】
【００４５】
2015078403.tif 000010
【００４６】
Ｈについての物質収支より、以下の条件式が導かれる。
【式６】
【００４７】
2015078403.tif 000011
【００４８】
Ｏについての物質収支より、
【式７】
【００４９】
2015078403.tif 000012
とすると、
【式８】
【００５０】
2015078403.tif 000013
すなわち、
【式９】
【００５１】
2015078403.tif 000014
【００５２】
となる。ｄ０（ｍ３／ｔ）は、酸素の成品１トン当たりの物質量を、標準状態（０℃，１ａｔｍ）の気体体積に換算したものである。
【００５３】
ここで、Ｍ点での還元ガスと固定の温度差、つまり、Ｔｇ，Ｍ−Ｔｓ，Ｍは０と考えてよい。炉体からの熱損失が評価されている場合、熱損失としての−Ｑ（Ｊ／ｔ−ＤＲＩ）（Ｑ≧０）はＭ点より下の部分で生じるものとする。各化学種の生成エンタルピーを以下のように表す。
（還元ガスについて）
ＣＯ生成エンタルピー：ΔＨｆ０ｇ１ （Ｊ／Ｎｍ３）
ＣＯ２生成エンタルピー：ΔＨｆ０ｇ２      （Ｊ／Ｎｍ３）
Ｈ２生成エンタルピー：ΔＨｆ０ｇ３ （Ｊ／Ｎｍ３）
Ｈ２Ｏ（ｇ）生成エンタルピー：ΔＨｆ０ｇ４       （Ｊ／Ｎｍ３）
Ｎ２生成エンタルピー：ΔＨｆ０ｇ５ （Ｊ／Ｎｍ３）
（原料について）
Ｆｅ２Ｏ３生成エンタルピー：ΔＨｆ０ｓ１（Ｊ／ｋｇ）    
Ｆｅ３Ｏ４生成エンタルピー：ΔＨｆ０ｓ２（Ｊ／ｋｇ）
ＦｅＯ１．０５生成エンタルピー：ΔＨｆ０ｓ３     （Ｊ／ｋｇ）
Ｆｅ生成エンタルピー：ΔＨｆ０ｓ４（Ｊ／ｋｇ）
ＣａＯ生成エンタルピー：ΔＨｆ０ｓ５（Ｊ／ｋｇ）
ＳｉＯ２生成エンタルピー：ΔＨｆ０ｓ６（Ｊ／ｋｇ）
Ａｌ２Ｏ３生成エンタルピー：ΔＨｆ０ｓ７（Ｊ／ｋｇ）    
ＭｇＯ生成エンタルピー：ΔＨｆ０ｓ８（Ｊ／ｋｇ）
また、熱容量（定圧比熱）について以下のように温度の関数として表せるものとする。
（還元ガスについて）
ＣＯ熱容量：Ｃｐｇ１（Ｔ）（Ｊ／Ｎｍ３．Ｋ）
ＣＯ２熱容量：Ｃｐｇ２（Ｔ）（Ｊ／Ｎｍ３．Ｋ）
Ｈ２熱容量：Ｃｐｇ３（Ｔ）（Ｊ／Ｎｍ３．Ｋ）
Ｈ２Ｏ（ｇ）熱容量：Ｃｐｇ４（Ｔ）（Ｊ／Ｎｍ３．Ｋ）
Ｎ２熱容量：Ｃｐｇ５（Ｔ）（Ｊ／Ｎｍ３．Ｋ）
（原料について）
Ｆｅ２Ｏ３熱容量：Ｃｐｓ１（Ｔ）（Ｊ／ｋｇ．Ｋ）
Ｆｅ３Ｏ４熱容量：Ｃｐｓ２（Ｔ）（Ｊ／ｋｇ．Ｋ）
ＦｅＯ１．０５熱容量：Ｃｐｓ３（Ｔ）（Ｊ／ｋｇ．Ｋ）
Ｆｅ熱容量：Ｃｐｓ４（Ｔ）（Ｊ／ｋｇ．Ｋ）
ＣａＯ熱容量：Ｃｐｓ５（Ｔ）（Ｊ／ｋｇ．Ｋ）     
ＳｉＯ２熱容量：Ｃｐｓ６（Ｔ）（Ｊ／ｋｇ．Ｋ）
Ａｌ２Ｏ３熱容量：Ｃｐｓ７（Ｔ）（Ｊ／ｋｇ．Ｋ）
ＭｇＯ熱容量：Ｃｐｓ８（Ｔ）（Ｊ／ｋｇ．Ｋ）
ここで送風ガス及び成品とＭ点の間で、（入熱量）＝（出熱量）として熱収支をとると、次式が得られる。
【式１０】
【００５４】
2015078403.tif 000015
【００５５】
ここで、Ｔ０は、一般的に、基準となる温度で任意の値を与えられるが、ここでは熱力学の分野において基準状態の温度として一般的に用いられている２９８Ｋを用いる。
【００５６】
また、Ｍ点について水性ガスシフト反応である下記（１１）式の平衡が成立していると仮定すると、その平衡定数Ｋｗ＝［ＣＯ２］［Ｈ２］／［ＣＯ］［Ｈ２Ｏ］は、熱力学の手法でガス温度Ｔｇ，Ｍから求めることができる。
【式１１】
【００５７】
2015078403.tif 000016
【００５８】
よって、水性ガスシフト反応によるＣＯおよびＨ２Ｏの消費量とＣＯ２およびＨ２の生成量は等しいのでこれをｄＷとおき、
【式１２】
【００５９】
2015078403.tif 000017
【式１３】
【００６０】
2015078403.tif 000018
【式１４】
【００６１】
2015078403.tif 000019
【式１５】
【００６２】
2015078403.tif 000020
とすると、（１０）式および下記（１６）式
【式１６】
【００６３】
2015078403.tif 000021
を満たすように、Ｔｓ，ＭおよびｄＷを求めればよい。例えば、Ｎｅｗｔｏｎ−Ｒａｐｈｓｏｎ法や二分法などの数値計算手法で求めることができる。
【００６４】
ステップＳ４において、ガス温度Ｔｇ，Ｍにおける平衡ガス利用率ηＥを推定する。Ｍｅｑ点（平衡制約におけるＭ点）での平衡ガス利用率ηＥは、Ｍ点でのガス温度（Ｔｇ，Ｍ又はＴｓ，Ｍ）に基づき、以下の算出式から求めることができる。
【式１７】
【００６５】
2015078403.tif 000022
の平衡定数ＫＣＯ（Ｔ）＝［ＣＯ２］／［ＣＯ］と、
【式１８】
【００６６】
2015078403.tif 000023
の平衡定数ＫＨ２（Ｔ）＝［Ｈ２Ｏ］／［Ｈ２］を、以下の式（１９）に代入することによって、平衡ガス利用率ηＥを求めることができる。
なお、式１７及び式１８の係数は、ＣＯ、ＣＯ２、Ｈ２及びＨ２０の係数を１とするために与えた。
【式１９】
【００６７】
2015078403.tif 000024
【００６８】
なお、平衡定数は、Ｍ点でのガス温度Ｔｇ，Ｍに基づき、例えば、公知文献の熱力学データなどから計算することができる。図７（ｃ）は、平衡ガス利用率ηＥを模式的に示している。
【００６９】
次に、Ｍｅｑ点での平衡ガス利用率ηＥと、Ｍ点でのガス利用率ηＴとの差分△ηを求める。
【式２０】
【００７０】
2015078403.tif 000025
ここで、△ηは好ましくは０．０２以上である。△ηが０．０２以上であれば、Ｍ点とＭｅｑ点とが十分に離れて、還元粉化が確実に抑制されるため、操業を安定化させることができる。すなわち、操業線がＭｅｑ点に近づきすぎると、マグネタイトからウスタイトへの還元が停滞して、炉内に脆弱なマグネタイトの領域が広範に生成され、これが衝撃を受けることで粉化して、操業変動を引き起こす。△ηが０．０２以上となるようなアクションを実施することで、このような問題を抑制することができる。なお、△ηの上限値は、特に規定しない。△ηが大きくなりすぎると、還元ガスの利用効率が下がりエネルギ効率が低下するが、エネルギ効率の向上は本願の主要な課題でないから、上限値は特に規定しない。
【００７１】
ここでΔηの適正値（第１の所定値に相当する）を０．０２以上とした理由は、実験結果において、還元粉化により発生した粉の量を還元炉内でもっとも粉化が激しかった領域における３ｍｍ以下の重量分率（以下この値を「粉率」とする）で評価したところ、Δηが０．０２以上ではほとんど有意な差が見られなかったのに対し、Δηが０．０２以下では粉率の増大が顕著になったことによる。上述の第１の所定値の推奨値は、実験的検討に基づく一例である。本願発明の実施に際しては、使用している原料の還元粉化特性や当該還元炉の通気状況に応じて適宜変更されるべきものである。
【００７２】
（第２実施形態）
上述の実施形態では、Ａ点及びＢ点を特定して、操業線図を作成するとともに、この操業線図からＭ点でのガス利用率ηＴを求めたが、本実施形態は、操業線図を作成せずに、計算式からＭ点でのガス利用率ηＴを求める。図９は、本実施形態のフローチャートであり、実施形態１の図６に対応している。
【００７３】
ステップＳ１１において、ヘマタイトに対応する第１の位置において、還元ガスのガス温度、還元ガスのガス組成毎の流量、原料の温度及び原料組成毎の重量比を取得する。ここで、第１の位置は、実施形態１のＡ点に対応している。したがって、還元ガスのガス温度は、実施形態１のＴｇ，ｏ（Ｋ）に対応しており、ガス組成毎の流量は、実施形態１のＶｇ１，ｏ（Ｎｍ３／ｔ‐ＤＲＩ）、Ｖｇ２，ｏ（Ｎｍ３／ｔ‐ＤＲＩ）、Ｖｇ３，ｏ（Ｎｍ３／ｔ‐ＤＲＩ）、Ｖｇ４，ｏ（Ｎｍ３／ｔ‐ＤＲＩ）、Ｖｇ５，ｏ（Ｎｍ３／ｔ‐ＤＲＩ）に対応している。また、原料の温度は、実施形態１のＴｓ，ｉ（Ｋ）に対応しており、原料組成ごとの重量比は、実施形態１のＧｓ１，ｉ（ｋｇ／ｔ−ＤＲＩ）、Ｇｓ２，ｉ（ｋｇ／ｔ−ＤＲＩ）、Ｇｓ３，ｉ（ｋｇ／ｔ−ＤＲＩ）、Ｇｓ４，ｉ（ｋｇ／ｔ−ＤＲＩ）、Ｇｓ５，ｉ（ｋｇ／ｔ−ＤＲＩ）、Ｇｓ６，ｉ（ｋｇ／ｔ−ＤＲＩ）、Ｇｓ７，ｉ（ｋｇ／ｔ−ＤＲＩ）、Ｇｓ８，ｉ（ｋｇ／ｔ−ＤＲＩ）に対応している。
【００７４】
ステップＳ１２において、還元鉄に対応する第２の位置において、還元ガスのガス温度、還元ガスのガス組成毎の流量、原料の温度及び原料組成毎の重量比を取得する。ここで、第２の位置は、実施形態１のＢ点に対応している。したがって、還元ガスのガス温度は、実施形態１のＴｇ，ｉ（Ｋ）に対応しており、ガス組成毎の流量は、実施形態１のＶｇ１，ｉ（Ｎｍ３／ｔ‐ＤＲＩ）、Ｖｇ２，ｉ（Ｎｍ３／ｔ‐ＤＲＩ）、Ｖｇ３，ｉ（Ｎｍ３／ｔ‐ＤＲＩ）、Ｖｇ４，ｉ（Ｎｍ３／ｔ‐ＤＲＩ）、Ｖｇ５，ｉ（Ｎｍ３／ｔ‐ＤＲＩ）に対応している。また、原料の温度は、実施形態１のＴｓ，ｏ（Ｋ）に対応しており、原料組成ごとの重量比は、実施形態１のＧｓ１，ｏ（ｋｇ／ｔ−ＤＲＩ）、Ｇｓ２，ｏ（ｋｇ／ｔ−ＤＲＩ）、Ｇｓ３，ｏ（ｋｇ／ｔ−ＤＲＩ）、Ｇｓ４，ｏ（ｋｇ／ｔ−ＤＲＩ）、Ｇｓ５，ｏ（ｋｇ／ｔ−ＤＲＩ）、Ｇｓ６，ｏ（ｋｇ／ｔ−ＤＲＩ）、Ｇｓ７，ｏ（ｋｇ／ｔ−ＤＲＩ）、Ｇｓ８，ｏ（ｋｇ／ｔ−ＤＲＩ）に対応している。ただし、ステップＳ１１及びＳ１２の順序は、反対であってもよい。
【００７５】
ステップＳ１３において、還元ガス及び原料について、上述の第１及び第２の位置と、原料に含まれる全てのヘマタイトがマグネタイトに変化する第３の位置との間において、物質量バランスおよび熱収支をとることにより、第３の位置での還元ガスのガス温度Ｔｇ，Ｍを推定するとともに、以下の式２１から第３の位置でのガス利用率ηＴを推定する。第３の位置は、実施形態１のＭ点に対応している。したがって、ガス温度Ｔｇ，Ｍは、実施形態１と同様の方法で算出することができる。
【式２１】
【００７６】
2015078403.tif 000026
【００７７】
ステップＳ１４において、ガス温度Ｔｇ，Ｍにおける平衡ガス利用率ηＥを算出する。平衡ガス利用率ηＥの算出方法は、実施形態１と同じであるから、説明を繰り返さない。
【００７８】
平衡ガス利用率ηＥと、ガス利用率ηＴとの差分△ηを求める点についても、実施形態１と同じであるから、説明を繰り返さない。
【００７９】
次に、△ηを増大させる方法について説明する。以下では、還元粉化による障害が生じた条件（吹込温度：１０００℃，総流量：３００ＮＬ／ｍｉｎ，ＣＯ：ＣＯ２：Ｈ２：Ｈ２Ｏ＝９．０：１．０：８１．０：９．０，排出条件：１２ｋｇ／ｈ，Δη＝０）の結果を細線で示し、比較している。つまり、比較例では、Ｍ点およびＭｅｑ点が重なる条件で、操業している。なお、この条件での粉率は２３％であった。
【００８０】
△ηを増大させるアクションとして、以下の（１）〜（４）の手段が考えられる。これらの手段は、単独で実施してもよいし、組み合わせて実施してもよい。
（１）送風ガス中のＣＯ濃度を増大させる
送風ガス中のガス組成を、
ＣＯ：ＣＯ２：Ｈ２：Ｈ２Ｏ＝１８．０：２．０：７２．０：８．０に変更して、ＣＯ濃度を増大させたところ、図１０に示すように、操業線及び平衡制約は細線から実線に示す位置にシフトした。その結果、△ηを０．０３４に増大できた。また、粉率は５．２％に減少した。ＣＯ濃度を増大させる手段として、例えば送風中に含まれるＨ２あるいはＨ２Ｏを減少させたり、相対的に水素が少ない天然ガスを使用する（例えばＣ２Ｈ６やＣ３Ｈ８など炭素数の多い炭化水素濃度が高い天然ガスを使用する）方法が考えられる。
【００８１】
（２）吹き込み温度を上げる
吹き込み温度を上げることで、還元が促進されガス利用率ηＴも増大するが、平衡ガス利用率ηＥの増大量が相対的に大きくなるため、結果的に△ηは増大する。図１１（ａ）の例では、吹き込み温度を＋１００Ｋ上昇させることで、△ηが０．００８増大した。この時の粉率は１４．１％であった。図１１（ｂ）の例では、吹き込み温度を＋１５０Ｋ上昇させることで、△ηが０．０３７増大した。この時の粉率は５．１％であった。図１１（ｃ）の例では、吹き込み温度を＋２００Ｋ上昇させることで、△ηが０．０９６増大した。この時の粉率は４．６％であった。吹き込み温度は、送風ガス吹き込み時の加熱熱量を増大させことにより、昇温することができる。
【００８２】
（３）成品排出速度を減少あるいは送風速度を増大させる。
成品排出速度を減少あるいは送風速度を増大させることにより、還元鉄単位量あたり吹き込まれる送風量である送風原単位が増大して、持込顕熱として熱供給量が相対的に増大するので、平衡ガス利用率ηＥが増加する。さらに、操業線の傾きが大きくなり、ガス利用率ηＴが減少する。図１２の例では、送風速度のみを２５％増大させることで、△ηが０．０３７増大した。この時の粉率は５．４％まで減少した。成品排出速度は、公知の方法で制御することができる。また、送風速度は、送風量を増大する処理を実施することにより、増速することができる。
【００８３】
（４）送風速度及び成品排出速度を等比率で増大
送風速度と成品排出速度を等比率で増大させることにより、成品還元率が減少するため、Ｍ点での到達ガス利用率が低下する（ガス利用率ηＴが低下する）。図１３の例では、送風速度及び成品排出速度をとも２０％増大させたところ、Δηが０．０２増大した。この時の粉率は６．２％であった。
【００８４】
（他の実施形態）
△ηが第1の所定値よりも大きい第２の所定値より大きい場合、△ηが第1の所定値よりも小さくならない条件下で、△ηを減少させるアクションを実施してもよい。例えば、△ηが０．１である場合、送風ガスのエネルギ効率が悪いため、△ηを減少させるアクションを実施するとよい。上述の第２の所定値は、エネルギ効率の目標値に基づき、適宜設定することができる。△ηは、上記（１）〜（４）のアクションとは逆のアクションを実施することで、減少する。これにより、還元粉化を抑制しながら、エネルギ効率を高めることができる。
【符号の説明】
【００８５】
１  シャフト炉
１１  ガス排出口
１２  ガス吹き込み口
１３  還元鉄排出口
【図１】
2015078403.tif 000030
【図２】
2015078403.tif 000031
【図３】
2015078403.tif 000032
【図４】
2015078403.tif 000033
【図５】
2015078403.tif 000034
【図６】
2015078403.tif 000035
【図７ａ】
2015078403.tif 000036
【図７ｂ】
2015078403.tif 000037
【図７ｃ】
2015078403.tif 000038
【図８】
2015078403.tif 000039
【図９】
2015078403.tif 000040
【図１０】
2015078403.tif 000041
【図１１ａ】
2015078403.tif 000042
【図１１ｂ】
2015078403.tif 000043
【図１１ｃ】
2015078403.tif 000044
【図１２】
2015078403.tif 000045
【図１３】
2015078403.tif 000046